(57)【要約】【課題】レーザー回折式粒度分布測定装置を用いて測定した体積平均粒径Ｄ５０が、１０μｍ未満であるか、１００μｍを超える場合に比べ、得られるセルロースアシレートを含む樹脂組成物を高温で成形したときに、樹脂成形体の明度Ｌ＊が高くなるセルロースアシレートを提供することである。【解決手段】レーザー回折式粒度分布測定装置を用いて測定した体積平均粒径Ｄ５０が、１０μｍ以上１００μｍ以下である、セルロースアシレート。【選択図】なし【特許請求の範囲】
【請求項１】
レーザー回折式粒度分布測定装置を用いて測定した体積平均粒径Ｄ５０が、１０μｍ以上１００μｍ以下である、セルロースアシレート。
【請求項２】
重合度が１００以上３５０以下である、請求項１に記載のセルロースアシレート。
【請求項３】
置換度が２．１以上２．６以下である、請求項１又は２に記載のセルロースアシレート。
【請求項４】
アセチル基を含む、請求項１〜請求項３のいずれか１項に記載のセルロースアシレート。
【請求項５】
硫酸の存在下でセルロースをアシル化するアシル化工程と、
極性溶媒中、酢酸の存在下で前記アシル化したセルロースを脱アシル化する脱アシル化工程と、を有する
セルロースアシレートの製造方法。
【請求項６】
前記脱アシル化工程において、前記アシル化したセルロースの解重合を行う、請求項５に記載のセルロースアシレートの製造方法。
【請求項７】
請求項１〜請求項４のいずれか１項に記載のセルロースアシレートを含む
樹脂組成物。
【請求項８】
アジピン酸エステル含有化合物を含む、請求項７に記載の樹脂組成物。
【請求項９】
請求項７又は請求項８に記載の樹脂組成物を含有する樹脂成形体。
【請求項１０】
前記樹脂成形体が射出成形体である請求項９に記載の樹脂成形体。
【発明の詳細な説明】
【技術分野】
【０００１】
本発明は、セルロースアシレート、樹脂組成物、樹脂成形体、及びセルロースアシレートの製造方法に関する。
【背景技術】
【０００２】
従来、熱可塑性樹脂としては種々のものが提供され、各種用途に使用されている。例えば、家電製品、自動車等の各種部品、事務機器、電子電気機器等の筐体などに、熱可塑性樹脂が使用されている。
近年では、熱可塑性樹脂として植物由来の樹脂が利用されており、従来から知られている植物由来の樹脂の一つにセルロースアシレートがある。
【０００３】
例えば、特許文献１には、「下記の要件を満たすセルロースエステル
１）セルロースエステルに残存する総硫酸が硫酸に換算した量としてセルロースエステルに対する量として１０ｐｐｍ以上で１６０ｐｐｍ以下でかつ、
２）カルシウムが含まれていないか、または含まれている場合であってもセルロースエステルに対する量として１０ｐｐｍ以下でかつ、
３）マグネシウムを含み、マグネシウム量がセルロースエステルに対する量として１０〜６０ｐｐｍである。」が開示されている。
【０００４】
また、特許文献２には、「セルロース繊維から形成され、該セルロース繊維が架橋剤により架橋されており、且つ微粒化されていることを特徴とする微小架橋セルロース粒子。」が開示されている。
【先行技術文献】
【特許文献】
【０００５】
【特許文献１】特開２００９−１６１７０１号公報
【特許文献２】特開平９−３０２００１号公報
【発明の概要】
【発明が解決しようとする課題】
【０００６】
本発明の課題は、レーザー回折式粒度分布測定装置を用いて測定した体積平均粒径Ｄ５０が、１０μｍ未満であるか、１００μｍを超える場合に比べ、得られるセルロースアシレートを含む樹脂組成物を高温で成形したときに、樹脂成形体の明度Ｌ＊が高くなるセルロースアシレートを提供することである。
【課題を解決するための手段】
【０００７】
上記課題は、以下の手段により解決される。
【０００８】
請求項１に係る発明は、
レーザー回折式粒度分布測定装置を用いて測定した体積平均粒径Ｄ５０が、１０μｍ以上１００μｍ以下である、セルロースアシレートである。
【０００９】
請求項２に係る発明は、
重合度が１００以上３５０以下である、請求項１に記載のセルロースアシレートである。
【００１０】
請求項３に係る発明は、
置換度が２．１以上２．６以下である、請求項１又は２に記載のセルロースアシレートである。
【００１１】
請求項４に係る発明は、
アセチル基を含む、請求項１〜請求項３のいずれか１項に記載のセルロースアシレートである。
【００１２】
請求項５に係る発明は、
硫酸の存在下でセルロースをアシル化するアシル化工程と、
極性溶媒中、酢酸の存在下で前記アシル化したセルロースを脱アシル化する脱アシル化工程と、を有する
セルロースアシレートの製造方法である。
【００１３】
請求項６に係る発明は、
前記脱アシル化工程において、前記アシル化したセルロースの解重合を行う、請求項５に記載のセルロースアシレートの製造方法である。
【００１４】
請求項７に係る発明は、
請求項１〜請求項４のいずれか１項に記載のセルロースアシレートを含む樹脂組成物である。
【００１５】
請求項８に係る発明は、アジピン酸エステル含有化合物を含む、請求項７に記載の樹脂組成物である。
【００１６】
請求項９に係る発明は、
請求項７又は請求項８に記載の樹脂組成物を含有する樹脂成形体である。
【００１７】
請求項１０に係る発明は、
前記樹脂成形体が射出成形体である請求項９に記載の樹脂成形体である。
【発明の効果】
【００１８】
請求項１に係る発明によれば、レーザー回折式粒度分布測定装置を用いて測定したセルロースアシレートの体積平均粒径Ｄ５０が、１０μｍ未満であるか、１００μｍを超える場合に比べ、セルロースアシレートを含む樹脂組成物を高温で成形したときに、明度Ｌ＊が高くなるセルロースアシレートが提供される。
【００１９】
請求項２に係る発明によれば、セルロースアシレートの平均重合度が３５０を超える場合に比べ、セルロースアシレートを含む樹脂組成物を高温で成形したときに、明度Ｌ＊が高くなるセルロースアシレートが提供される。
【００２０】
請求項３に係る発明によれば、セルロースアシレートの置換度が２．１未満であるか、２．６を超える場合に比べ、セルロースアシレートを含む樹脂組成物を高温で成形したときに、樹脂成形体の明度Ｌ＊が高くなるセルロースアシレートが提供される。
【００２１】
請求項４に係る発明によれば、セルロースアシレートがプロピオニル基を含む場合に比べ、セルロースアシレートを含む樹脂組成物を高温で成形したときに、樹脂成形体の明度Ｌ＊が高くなるセルロースアシレートが提供される。
【００２２】
請求項５又は６に係る発明によれば、脱アシル化工程において脱アシル化溶媒として非極性溶媒のみを使用した場合に比べ、得られるセルロースアシレートを含む樹脂組成物を高温で成形したときに、樹脂成形体の明度Ｌ＊が高くなるセルロースアシレートの製造方法が提供される。
【００２３】
請求項７に係る発明によれば、レーザー回折式粒度分布測定装置を用いて測定したセルロースアシレートの体積平均粒径Ｄ５０が、１０μｍ未満であるか、１００μｍを超えるセルロースアシレートを適用した場合に比べ、セルロースアシレートを含む樹脂組成物を高温で成形したときに、樹脂成形体の明度Ｌ＊が高くなる樹脂組成物が提供される。
【００２４】
請求項８に係る発明によれば、アジピン酸エステル含有化合物を含まない場合に比べ、セルロースアシレートを含む樹脂組成物を高温で成形したときに、樹脂成形体の明度Ｌ＊が高くなる樹脂組成物が提供される。
【００２５】
請求項９に係る発明によれば、レーザー回折式粒度分布測定装置を用いて測定したセルロースアシレートの体積平均粒径Ｄ５０が、１０μｍ未満であるか、１００μｍを超える場合に比べ、セルロースアシレートを含む樹脂組成物を高温で成形したときに、明度Ｌ＊が高くなる樹脂成形体が提供される。
【００２６】
請求項１０に係る発明によれば、レーザー回折式粒度分布測定装置を用いて測定したセルロースアシレートの体積平均粒径Ｄ５０が、１０μｍ未満であるか、１００μｍを超える場合に比べ、セルロースアシレートを含む樹脂組成物を射出成形で成形したときに、明度Ｌ＊が高くなる樹脂成形体が提供される。
【発明を実施するための形態】
【００２７】
以下、本発明の一例である実施形態について説明する。
【００２８】
（セルロースアシレート）
本実施形態に係るセルロースアシレートは、レーザー回折式粒度分布測定装置を用いて測定した体積平均粒径Ｄ５０が、１０μｍ以上１００μｍ以下である。
【００２９】
ここで、セルロースアシレートは、融解温度と分解温度が近いため、融解温度（融点）まで加熱すると同時に分解が起こることがある。このため、セルロースアシレートの融解温度（融点）近い温度以上に加熱する成形（例えば、射出成形等）によって、セルロースアシレートを含む樹脂組成物を成形すると、セルロースアシレートの分解が起こり、得られる樹脂成形体が着色することがある。着色した樹脂成形体は、透明性を要する用途では透過率を損ない易い。また、透明性を必要としない用途においても、セルロースアシレートの融解温度（融点）近い温度以上の温度で保持される時間の違いで色差が変化してしまい、製品の色が安定し難い。このため、セルロースアシレートは、セルロースアシレートの融解温度（融点）近い温度以上に加熱する成形（例えば、射出成形等）用途で使用し難く、もっぱらキャストのような高温にしない成形用途に限られているのが現状である。
このように、セルロースアシレートを含む樹脂組成物を高温（セルロースアシレートの融解温度（融点）近い温度以上）で成形（例えば、射出成形等）したときでも、樹脂成形体の着色を抑制することが望まれている。
【００３０】
それに対して、本実施形態に係るセルロースアシレートでは、レーザー回折式粒度分布測定装置により測定した体積平均粒径Ｄ５０を、１０μｍ以上１００μｍ以下とする。これにより、セルロースアシレートを含む樹脂組成物を高温（セルロースアシレートの融解温度（融点）近い温度以上）で成形（例えば、射出成形等）したときに生じる、樹脂成形体の着色が抑制され、明度Ｌ＊が高い樹脂成形体が得られる。その理由は、次のように推測している。
【００３１】
通常、セルロースのアシル化には硫酸が触媒として用いられるが、この硫酸が樹脂組成物中に残留することが、高温で成形したときに生じる樹脂成形体の着色の原因であると考えられる。セルロースアシレートの体積平均粒径Ｄ５０を１０μｍ以上１００μｍ以下とすることにより、セルロースアシレートの合成後、洗浄時に水との衝突効率が向上し、例えばアシル化時の触媒として用いた硫酸が除去されやすいため、前記着色が抑制される。
また、セルロースアシレートの体積平均粒径Ｄ５０を１０μｍ以上１００μｍ以下とすることにより、射出成型等の高温により成形するときに、溶解速度が速くなり、温度ムラがなくなり、局部的な加熱が防がれることにより、セルロースエステルの分解が抑制され、前記着色が抑制される。
【００３２】
＜体積平均粒径Ｄ５０＞
本実施形態におけるセルロースアシレートの体積平均粒径Ｄ５０は１０μｍ以上１００μｍ以下であり、１０μｍ以上８０μｍ以下がより好ましく、１０μｍ以上６０μｍ以下が更に好ましい。
前記体積平均粒径Ｄ５０は、１００μｍ以下であれば、小さければ小さいほど、セルロースアシレートを含む樹脂組成物を高温（セルロースアシレートの融解温度（融点）近い温度以上）で成形（例えば、射出成形等）したときでも、樹脂成形体の着色が抑制されるため好ましいが、セルロースアシレートの二次凝集を抑制する観点から、１０μｍ以上であることが好ましい。
本実施形態におけるセルロースアシレートの体積平均粒径Ｄ５０は、レーザー回折式粒度分布測定装置（例えば、日機装（株）製、Ｍｉｃｒｏｔｒａｃｋ）の測定によって得られた粒度分布を用い、分割された粒度範囲（チャンネル）に対し、体積について小粒径側から累積分布を引き、全粒子に対して累積５０％となる粒径を体積平均粒径Ｄ５０として測定される。
【００３３】
以下、本実施形態に係るセルロースアシレートの詳細について説明する。
【００３４】
本実施形態に係るセルロースアシレートは、セルロースにおける水酸基の少なくとも一部がアシル基により置換（アシル化）されたセルロース誘導体であり、具体的には、例えば、一般式（１）で表されるセルロース誘導体である。
【００３５】
【化１】
2018024803.tif 000002
【００３６】
一般式（１）中、Ｒ１、Ｒ２、及びＲ３は、それぞれ独立に、水素原子、又はアシル基を表す。ｎは２以上の整数を表す。ただし、ｎ個のＲ１、ｎ個のＲ２、及びｎ個のＲ３のうちの少なくとも一部はアシル基を表す。
なお、Ｒ１、Ｒ２、及びＲ３で表されるアシル基は、炭素数１以上６以下のアシル基が好ましい。
【００３７】
一般式（１）中、ｎの範囲は特に制限されないが、４０以上３００以下が好ましく、１００以上２００以下がより好ましい。
ｎを４０以上にすると、樹脂成形体の強度が高まりやすくなる。ｎを３００以下にすると、樹脂成形体の柔軟性の低下が抑制されやすくなる。
【００３８】
本実施形態に係るセルロースアシレートは、水酸基の一部がアシル基（より好ましくは炭素数１以上６以下のアシル基）で置換されていることがよい。つまり、前記一般式（１）で表される構造を有するセルロース誘導体の場合、ｎ個のＲ１、ｎ個のＲ２、及びｎ個のＲ３のうちの少なくとも一部がアシル基を表す。
したがって、一般式（１）で表されるセルロースアシレート中にｎ個あるＲ１は、全て同一でも一部同一でも互いに異なっていてもよい。同様に、ｎ個あるＲ２、及びｎ個あるＲ３も、それぞれ、全て同一でも一部同一でも互いに異なっていてもよい。そして、これらのうちの少なくとも一部がアシル基を表す。
【００３９】
なお、セルロースアシレートは、アシル基として、炭素数１以上６以下のアシル基を有することで、炭素数７以上のアシル基を有する場合に比べ、弾性率及び耐熱性が向上する。
【００４０】
アシル基は「−ＣＯ−ＲＡＣ」の構造で表され、ＲＡＣは、水素原子、又は炭化水素基（より好ましくは炭素数１以上５以下の炭化水素基）を表す。
ＲＡＣで表される炭化水素基は、直鎖状、分岐状、及び環状のいずれであってもよいが、直鎖状であることがより好ましい。
また、炭化水素基は、飽和炭化水素基でも不飽和炭化水素基でもよいが、飽和炭化水素基であることがより好ましい。
また、炭化水素基は、炭素及び水素以外の他の原子（例えば酸素、窒素等）を有していてもよいが、炭素及び水素のみからなる炭化水素基であることがより好ましい。
アシル基としては、ホルミル基、アセチル基、プロピオニル基、ブチリル基（ブタノイル基）、プロペノイル基、ヘキサノイル基等が挙げられる。
これらの中でもアシル基としては、樹脂組成物の成形性の向上の観点から、炭素数２以上４以下のアシル基がより好ましく、炭素数２以上３以下のアシル基がさらに好ましく、炭素数２のアシル基（アセチル基）が特に好ましい。つまり、セルロースアシレートは、アセチル基を有することが好ましい。
【００４１】
本実施形態に係るセルロースアシレートの重合度は、溶融温度の低減（成形性の向上）、得られる樹脂組成物の強度向上の観点から、重合度１００以上３５０以下が好ましく、１２０以上３３０以下がより好ましく、１５０以上３２０以下がさらに好ましい。
【００４２】
ここで、重合度は、以下の手順で重量平均分子量から求める。
まず、セルロースアシレートの重量平均分子量を、ジメチルアセトアミド／塩化リチウム＝９０／１０溶液を用い、ゲルパーミエーションクロマトグラフィ装置（ＧＰＣ装置：東ソー社製、ＨＬＣ−８３２０ＧＰＣ、カラム：ＴＳＫｇｅｌα−Ｍ）にてポリスチレン換算で測定する。
次いで、セルロースアシレートの構成単位分子量で割ることで、セルロースアシレートの重合度を求める。なお、例えば、セルロースアシレートの置換基がアセチル基の場合、構成単位分子量は、置換度が２．４のとき２６３、置換度が２．９のとき２８７となる
【００４３】
本実施形態に係るセルロースアシレートの置換度は、溶融温度の低減（成形性の向上）、得られる樹脂組成物の強度向上の観点から、置換度２．１以上２．６以下が好ましく、２．２以上２．５以下がより好ましく、２．２以上２．４５以下がさらに好ましい。
【００４４】
ここで、置換度とは、セルロースが有する水酸基がアシル基により置換されている程度を示す指標である。つまり、置換度は、セルロースアシレートのアシル化の程度を示す指標となる。具体的には、置換度は、セルロースアシレートのＤ−グルコピラノース単位に３個ある水酸基がアシル基で置換された置換個数の分子内平均を意味する。
そして、置換度は、Ｈ１−ＮＭＲ（ＪＭＮ−ＥＣＡ／ＪＥＯＬ  ＲＥＳＯＮＡＮＣＥ社製）にて、セルロース由来水素とアシル基由来ピークの積分比から測定する。
【００４５】
（セルロースアシレートの製造方法）
本実施形態に係るセルロースアシレートの製造方法は、硫酸の存在下でセルロースをアシル化するアシル化工程と、極性溶媒中、酢酸の存在下で前記アシル化したセルロースを脱アシル化する脱アシル化工程と、を有するセルロースアシレートの製造方法であることが好ましい。
ここで、本実施形態に係るセルロースアシレートの製造方法では、脱アシル化工程を極性溶媒中で行うことにより、レーザー回折式粒度分布測定装置を用いて測定した体積平均粒径Ｄ５０が、１０μｍ以上１００μｍ以下である、セルロースアシレートが得られる。
脱アシル化工程において用いられる極性溶媒は、セルロースアシレートを溶解するが、セルロースアシレートの置換度や分子量により溶解度が異なるため、脱アシル化工程中にセルロースアシレートが溶解分と不溶分に分かれ、前記脱アシル化工程後に、不溶分を濾過により取り除くことにより、溶解分の再沈殿後の粒径が１０μｍ以上１００μｍ以下となり、置換度分布及び分子量分布が狭いセルロースアシレートが得られ、前記セルロースアシレートを含む樹脂組成物を高温で成形したときに生じる、樹脂成形体の着色が抑制される。
【００４６】
（セルロースアシレートの製造方法）
以下、本実施形態に係るセルロースアシレートの製造方法の詳細について説明する。
【００４７】
＜第１実施形態＞
第１実施形態に係るセルロースアシレートの製造方法は、例えば、
硫酸の存在下でセルロースをアシル化するアシル化工程（以下「第１アシル化工程」とも称する）と、極性溶媒中、酢酸の存在下で前記アシル化したセルロースを脱アシル化する脱アシル化工程（以下「第１脱アシル化工程」とも称する）と、を有し、
前記脱アシル化工程において、前記アシル化したセルロースの解重合を行う。
【００４８】
〔第１アシル化工程〕
第１アシル化工程では、硫酸の存在下でセルロースをアシル化する。
具体的には、第１アシル化工程では、例えば、硫酸、アシル化剤、及びアシル化溶媒を含む溶液にセルロースを浸漬又は分散させた状態で、撹拌しながら、セルロースをアシル化する。なお、硫酸、アシル化剤、及びアシル化溶媒を含む溶液にセルロースを浸漬又は分散させてもよいし、アシル化溶媒にセルロースを浸漬又は分散させた溶液に、硫酸及びアシル化剤を添加してもよい。
【００４９】
−セルロース−
アシル化の対象となるセルロースとしては、高分子量のセルロース（例えば重合度１，０００以上１万以下のセルロース）である。高分子量のセルロースとしては、例えば、木材パルプ（針葉樹パルプ、広葉樹パルプ）、コットンリンターパルプ等の種々の原料セルロースを使用する。また、高分子量のセルロースとしては、市販のセルロースを使用してもよい。高分子量のセルロースの市販品としては、例えば、日本製紙社製のＫＣフロックＷ５０、Ｗ１００、Ｗ２００、Ｗ３００Ｇ、Ｗ４００Ｇ、Ｗ−１００Ｆ、Ｗ６０ＭＧ、Ｗ−５０ＧＫ、Ｗ−１００ＧＫ、ＮＤＰＴ、ＮＤＰＳ、ＬＮＤＰ、ＮＳＰＰ−ＨＲ等が挙げられる。
なお、アシル化の対象となるセルロースには、通常、原料（パルプ）を由来とするヘミセルロース等の異成分も含むことがある。このため、本願明細書では、用語「セルロース」は、ヘミセルロース等の異成分を含むことも意味する。
【００５０】
アシル化の対象となるセルロースには、活性化処理を施してもよい。活性化処理は、例えば、水を含む活性化剤を用いて、セルロースを処理する方法（活性化剤をセルロースに噴霧する方法、セルロースを活性化剤に浸漬する方法等）である。活性化剤はアシル化溶媒を使用してもよい。具体的には、活性化処理としては、１）セルロースと水とを混合し、セルロースを濾過した後、セルロースとアシル化溶媒とを混合し、セルロースを濾過する方法、２）水及びセルロースの混合液（例えば水量が０超え５０質量％以下の混合液）とセルロースとを混合し、セルロースを濾過する方法等が挙げられる。
【００５１】
なお、活性化処理の温度は、例えば、０℃以上１００℃以下（好ましくは１０℃以上４０℃以下）である。
活性化処理の時間（２回処理するときは合計の時間）は、例えば、０．１時間以上２０時間以下（好ましくは１時間以上１５時間以下）である。
【００５２】
−アシル化触媒−
アシル化触媒としては、硫酸が適用される。アシル化触媒としては、その他、蟻酸、硝酸、塩酸などを併用してもよい。
【００５３】
アシル化触媒としての硫酸量は、樹脂成形体の着色抑制の観点から、セルロースに対する質量比で、１質量％以上２０質量％以下が好ましく、４質量％以上１２質量％以下がより好ましい。
【００５４】
−アシル化剤−
アシル化剤としては、アシル基を有する化合物が挙げられる。具体的には、アシル化剤としては、アルキルカルボン酸無水物（例えば、無水酢酸、無水プロピオン酸、無水酪酸、無水吉草酸等の直鎖状又は分岐鎖状で炭素数２以上６以下のアルキルカルボン酸無水物）、有機酸ハライド（例えば、酢酸クロライド、プロピオン酸クロライド、酪酸クロライド等）が好適に挙げられる。ただし、通常、アシル化剤としては、アルキルカルボン酸無水物を使用する。
アシル化剤としては、アシル化で得たいセルロースアシレートの種類に応じて選択される。例えば、セルロースアセテートを得る場合は、アシル化剤として無水酢酸を適用する。また、セルロースアセテートプロピオネートを得る場合は、アシル化剤として、無水酢酸および無水プロピオン酸の２種を適用する。
なお、アシル化剤は、１種単独で使用してもよいし、２種以上を併用してもよい。
【００５５】
アシル化剤量は、アシル化で得たいセルロースアシレートの置換度に応じて選択される。通常、第１アシル化工程では、置換度３のセルロースアシレート（セルローストリアシレート）を得ることが多い。この場合、アシル化剤量は、セルロースの水酸基に対するモル比で、１倍以上５倍以下が好ましく、１．５倍以上４倍以下がより好ましい。
【００５６】
−アシル化溶媒−
アシル化溶媒としては、アルキルカルボン酸（例えば、ギ酸、酢酸、プロピオン酸、酪酸、イソ酪酸、吉草酸等の直鎖状又は分岐鎖状で炭素数１以上６以下のアルキルカルボン酸）が好適に挙げられる。
これらの中でも、樹脂成形体の着色抑制の観点から、アシル化溶媒としては、ギ酸、酢酸が好ましく、酢酸が特に好ましい。
なお、アシル化剤は、１種単独で使用してもよいし、２種以上併用してもよい。
【００５７】
アシル化溶媒量は、反応性を高め、後の溶媒除去工程を簡素化する観点から、セルロースに対する質量比で、３倍以上２０倍以下が好ましく、５倍以上１５倍以下がより好ましい
【００５８】
アシル化溶媒は、アルキルカルボン酸と共に水も併用してもよい。ただし、水量は、アルキルカルボン酸に対して５０質量％以下とする。
【００５９】
−第１アシル化工程の条件−
第１アシル化工程の好適な条件としては、例えば、次の通りである。
温度：例えば、１０℃以上８０℃以下（好ましくは１５℃以上４０℃以下）
時間：例えば、１時間以上１２時間以下（好ましくは２時間以上８時間以下）である。
【００６０】
第１アシル化工程後、アシル化したセルロースを含む溶液と多量の水とを混合することにより、アシル化したセルロースを析出、濾過した後、必要に応じて洗浄、乾燥等を行うことにより、アシル化したセルロースアシレートが得られる。
【００６１】
〔第１脱アシル化工程〕
第１脱アシル化工程では、極性溶媒中、酢酸の存在下で前記アシル化したセルロース（以下「一次セルロースアシレート」とも称する）を脱アシル化及び解重合する。第１脱アシル化工程は、脱アシル化（加水分解又はケン化）により、一次セルロースアシレートの置換度を調整すると共に、解重合により一次セルロースアシレートの低分子量化を行い、目的とする置換度及び重合度のセルロースアシレート（以下「二次セルロースアシレート」とも称する）を得る工程である。
【００６２】
具体的には、第１脱アシル化工程では、例えば、第１アシル化工程を経た一次セルロースアシレートに、極性溶媒及び酢酸を加えた後、撹拌する。なお、極性溶媒及び酢酸を含む溶液に粉末状の一次セルロースアシレートを溶解させてもよいし、極性溶媒に粉末状の一次セルロースアシレートを溶解させた溶液に、酢酸を添加してもよい。
【００６３】
−極性溶媒−
極性溶媒としては、一次セルロースアシレートを溶解するものであれば、特に限定されないが、例えば、得られるセルロースアシレートを含む樹脂組成物を高温で成形したときに生じる、樹脂成形体の着色を抑制する観点から、ジメチルスルホキシド、ジエチルスルホキシドなどのスルホキシド系溶媒、Ｎ，Ｎ−ジメチルホルムアミド、Ｎ，Ｎ−ジエチルホルムアミドなどのホルムアミド系溶媒、Ｎ，Ｎ−ジメチルアセトアミド、Ｎ，Ｎ−ジエチルアセトアミドなどのアセトアミド系溶媒、Ｎ−メチル−２−ピロリドン、Ｎ−ビニル−２−ピロリドンなどのピロリドン系溶媒、フェノール、ｏ−、ｍ−、又はｐ−クレゾール、キシレノール、ハロゲン化フェノール、カテコールなどのフェノール系溶媒、テトラヒドロフラン、ジオキサン、ジオキソラン等のエーテル系溶媒、クロロホルム、塩化メチレン等の塩素系溶媒、あるいはヘキサメチルホスホルアミド、γ−ブチロラクトンなどが好ましく挙げられ、テトラヒドロフランがより好ましく挙げられる。
【００６４】
上記極性溶媒は、一次セルロースアシレートの全質量に対し、１００質量％以上５００質量％以下となるように加えることが好ましく、１５０質量％以上３００質量％以下となるように加えることがより好ましい。
【００６５】
−酢酸−
第１脱アシル化工程においては、脱アシル化触媒として酢酸を使用する。
第１脱アシル化工程において、酢酸量は、一次セルロースアシレートに対する質量比で、３０質量％以上５００質量％以下が好ましく、８０質量％以上１５０質量％以下がより好ましい。
【００６６】
第１脱アシル化工程の好適な条件としては、得たい二次セルロースアシレートの置換度及び重合度に応じて選択されるが、例えば、次の通りである。
温度：例えば、４０℃以上１００℃以下（好ましくは５０℃以上９０℃以下）
時間：例えば、  １  時間以上１５時間以下（好ましくは２時間以上１２時間以下）である。
【００６７】
第１脱アシル化工程後、二次セルロースアシレートを含む溶液と多量の水とを混合することにより、アシル化したセルロースを析出、濾過した後、必要に応じて洗浄、乾燥等を行うことにより、粉末状のアシル化したセルロースアシレートが得られる。
【００６８】
また、濾過した二次セルロースアシレートを中和処理する工程、中和処理した二次セルロースアシレートを水等で洗浄する工程等を実施した後、乾燥して、目的とする粉末状のセルロースアシレートを得ることがよい。
ここで、中和処理は、例えば、アルキルカルボン酸（例えば、ギ酸、酢酸、プロピオン酸、酪酸、イソ酪酸、吉草酸等の直鎖状又は分岐鎖状で炭素数１以上６以下のアルキルカルボン酸）の金属塩（Ｎａ等の周期律表第１族元素、Ｃａ等の周期律表第２族元素等の金属塩）を用いて実施することがよい。
【００６９】
＜第２実施形態＞
第２実施形態に係るセルロースアシレートの製造方法は、例えば、硫酸の存在下で重合度が１００以上３５０以下であるセルロースをアシル化するアシル化工程（以下、「第２アシル化工程」ともいう。）と、極性溶媒中、酢酸の存在下で前記アシル化したセルロースを脱アシル化する脱アシル化工程（以下、「第２脱アシル化工程」ともいう。）と、を有する。
【００７０】
〔第２アシル化工程〕
第２実施形態に係るセルロースアシレートの製造方法では、セルロースとして重合度が１００以上３５０以下のセルロースをアシル化する以外は、第２アシル化工程を第１実施形態の第１アシル化工程と同様に実施する。
【００７１】
なお、第２アシル化工程後、セルロースアシレートを含む溶液に水を加え、セルロースアシレートを析出、濾過した後、乾燥することにより、目的とするセルロースアシレートが得られる。
【００７２】
ここで、第２実施形態に係るセルロースアシレートの製造方法では、必要に応じて、第２アシル化工程前に、塩酸の存在下で、高分子量のセルロース、重合度が１００以上３５０以下のセルロースを得る工程（以下「解重合工程」とも称する）等を実施してもよい。
【００７３】
〔解重合工程〕
解重合工程は、解重合により高分子量のセルロースを低分子量化し、目的とする分子量のセルロース（重合度が１００以上３５０以下のセルロース）を得る工程である。
具体的には、解重合工程では、例えば、塩酸、溶媒（水、ギ酸、酢酸等の溶媒）を含む溶液に高分子量のセルロースを浸漬又は分散させた状態で、撹拌しながら、高分子量のセルロースを解重合する。なお、塩酸及び溶媒を含む溶液（例えば塩酸水溶液）にセルロースを浸漬又は分散させてもよいし、溶媒を含む溶液にセルロースを浸漬又は分散させた後、塩酸水溶液を添加してもよい。
【００７４】
高分子量のセルロースは、例えば、重合度１，０００以上１万以下のセルロースであり、第１実施形態の第１アシル化工程で説明したセルロースが挙げられる。
【００７５】
解重合工程において、塩酸量は、分子量分布の広がり抑制の観点から、高分子量のセルロースに対する質量比で、１０質量％以上２００質量％以下が好ましく、３０質量％以上１５０質量％以下がより好ましい。
【００７６】
解重合工程の好適な条件としては、得たいセルロースの重合度に応じて選択されるが、例えば、次の通りである。
温度：例えば、１８℃以上１００℃以下（好ましくは２０℃以上８０℃以下）
時間：例えば、０．５時間以上３０時間以下（好ましくは１時間以上２５時間以下）である。
【００７７】
解重合工程後、目的とする重合度のセルロースを含む溶液に、析出及び濾過して（必要に応じて、洗浄、乾燥等も実施して）得た、粉末状のセルロースを得る。
【００７８】
（第２脱アシル化工程）
第２脱アシル化工程では、極性溶媒中、酢酸の存在下で前記アシル化したセルロース（以下「一次セルロースアシレート」とも称する）を脱アシル化及び解重合する。第２脱アシル化工程は、脱アシル化（加水分解又はケン化）により、一次セルロースアシレートの置換度を調整し、目的とする置換度及び重合度のセルロースアシレート（以下「二次セルロースアシレート」とも称する）を得る工程である。
このため、第２実施形態に係るセルロースアシレートの製造方法でも、得られるセルロースアシレートを含む樹脂組成物を高温で成形したときに生じる、樹脂成形体の着色が抑制される。
【００７９】
具体的には、第２脱アシル化工程では、酢酸、及び極性溶媒を含む溶液に一次セルロースアシレートを溶解させた状態で、一次セルロースアシレートを脱アシル化する。なお、酢酸、及び、極性溶媒を含む溶液に一次セルロースアシレートを溶解させてもよいし、極性溶媒に一次セルロースアシレートを溶解させた溶液に、酢酸を添加してもよい。
【００８０】
ここで、一次セルロースアシレートは、第２アシル化工程を経た溶液（一次セルロースアシレート、アシル化触媒、アシル化剤、及びアシル化溶媒を含む溶液）から、一次セルロースアシレートを析出及び濾過して得た（必要に応じて、洗浄、乾燥等も実施して得た）、一次セルロースアシレートを使用する。
【００８１】
−極性溶媒−
また、極性溶媒は、第１脱アシル化工程で使用する極性溶媒と同じ溶媒が挙げられる。つまり、極性溶媒としては、得られるセルロースアシレートを含む樹脂組成物を高温で成形したときに生じる、樹脂成形体の着色が抑制される観点から、ジメチルスルホキシド、ジエチルスルホキシドなどのスルホキシド系溶媒、Ｎ，Ｎ−ジメチルホルムアミド、Ｎ，Ｎ−ジエチルホルムアミドなどのホルムアミド系溶媒、Ｎ，Ｎ−ジメチルアセトアミド、Ｎ，Ｎ−ジエチルアセトアミドなどのアセトアミド系溶媒、Ｎ−メチル−２−ピロリドン、Ｎ−ビニル−２−ピロリドンなどのピロリドン系溶媒、フェノール、ｏ−、ｍ−、又はｐ−クレゾール、キシレノール、ハロゲン化フェノール、カテコールなどのフェノール系溶媒、テトラヒドロフラン、ジオキサン、ジオキソラン等のエーテル系溶媒、クロロホルム、塩化メチレン等の塩素系溶媒、あるいはヘキサメチルホスホルアミド、γ−ブチロラクトンなどが好ましく挙げられ、テトラヒドロフランがより好ましく挙げられる。
【００８２】
上記極性溶媒は、一次セルロースアシレートの全質量に対し、１００質量％以上５００質量％以下となるように加えることが好ましく、１２０質量％以上３００質量％以下となるように加えることがより好ましい。
【００８３】
−酢酸−
第２脱アシル化工程において、酢酸量は、反応性と粒度の観点から、一次セルロースアシレート（第２アシル化工程でアシル化したセルロース）に対する質量比で、５０質量％以上５００質量％以下が好ましく、８０質量％以上２００質量％以下がより好ましい。
【００８４】
第２脱アシル化工程の好適な条件としては、得たい二次セルロースアシレートの置換度に応じて選択されるが、例えば、次の通りである。
温度：例えば、２０℃以上１００℃以下（好ましくは３０℃以上７０℃以下）
時間：例えば、０．５時間以上２０時間以下（好ましくは２時間以上８時間以下）である。
【００８５】
第２脱アシル化工程後、二次セルロースアシレートを含む溶液に水を加え、二次セルロースアシレートを析出、濾過した後、必要に応じて洗浄や乾燥を行うことにより、目的とする粉末状のセルロースアシレートが得られる。
【００８６】
なお、濾過した二次セルロースアシレートを中和処理する工程、中和処理した二次セルロースアシレートを水等で洗浄する工程等を実施した後、乾燥して、目的とする粉末状のセルロースアシレートを得ることがよい。
【００８７】
以上説明した本実施形態に係るセルロースアシレートの製造方法では、アシル化剤の種類に応じて、セルロースモノアセテート、セルロースジアセテート、セルローストリアセテート、セルロースアセテートプロピオネート、セルロースアセテートブチレート等の種々のセルロースアシレートが得られる。
【００８８】
（樹脂組成物）
以下、本実施形態に係るセルロースアシレートを使用した樹脂組成物（以下「本実施形態に係る樹脂組成物」とも称する）について説明する。
【００８９】
本実施形態に係る樹脂組成物は、本実施形態に係るセルロースアシレートを含む。
本実施形態に係るセルロースアシレートの含有量は、樹脂成形体の着色を抑制する観点から、樹脂組成物の全質量に対し、８０質量％以上が好ましく、９０質量％以上がより好ましく、９５質量％以上が更に好ましい。前記含有量の上限は特に限定されず、１００質量％以下であればよい。
本実施形態に係る樹脂組成物は、必要に応じて、可塑剤、その他の成分等を含んでもよい。
【００９０】
なお、可塑剤の含有量は、樹脂組成物全体に占めるセルロースアシレートの比率が前述の範囲となる量とすることが好ましい。より具体的には、樹脂組成物全体に占める可塑剤の比率は１５質量％以下が好ましく、１０質量％以下がより好ましく、５質量％以下がさらに好ましい。可塑剤の比率が上記範囲であることにより、得られる樹脂成形体の色相変化が抑制され、弾性率がより高くなり、耐熱性もより高くなる。また、可塑剤のブリード（可塑剤が析出する現象）も抑制される。
【００９１】
＜可塑剤＞
可塑剤としては、例えば、アジピン酸エステル含有化合物、ポリエーテルエステル化合物、セバシン酸エステル化合物、グリコールエステル化合物、酢酸エステル、二塩基酸エステル化合物、リン酸エステル化合物、フタル酸エステル化合物、樟脳、クエン酸エステル、ステアリン酸エステル、金属石鹸、ポリオール、ポリアルキレンオキサイド等が挙げられる。
これらの中でも、アジピン酸エステル含有化合物、ポリエーテルエステル化合物が好ましく、アジピン酸エステル含有化合物がより好ましい。
【００９２】
〔アジピン酸エステル含有化合物〕
アジピン酸エステル含有化合物（アジピン酸エステルを含む化合物）とは、アジピン酸エステル単独の化合物、又は、アジピン酸エステルとアジピン酸エステル以外の成分（アジピン酸エステルとは異なる化合物）との混合物であることを示す。但し、アジピン酸エステル含有化合物は、アジピン酸エステルを全成分に対して５０質量％以上で含むことがよい。
【００９３】
アジピン酸エステルとしては、例えば、アジピン酸ジエステル、アジピン酸ポリエステルが挙げられる。具体的には、下記一般式（ＡＥ−１）で示されるアジピン酸ジエステル、及び下記一般式（ＡＥ−２）で示されるアジピン酸ポリエステル等が挙げられる。
【００９４】
【化２】
2018024803.tif 000003
【００９５】
一般式（ＡＥ−１）及び（ＡＥ−２）中、ＲＡＥ１及びＲＡＥ２は、それぞれ独立に、アルキル基、又はポリオキシアルキル基［−（ＣｘＨ２Ｘ−Ｏ）ｙ−ＲＡ１］（但し、ＲＡ１はアルキル基を、ｘは１以上１０以下の整数を、ｙは１以上１０以下の整数を、表す。）を表す。
ＲＡＥ３は、アルキレン基を表す。
ｍ１は、１以上２０以下の整数を表す。
ｍ２は、１以上１０以下の整数を表す。
【００９６】
一般式（ＡＥ−１）及び（ＡＥ−２）中、ＲＡＥ１及びＲＡＥ２が表すアルキル基は、炭素数１以上６以下のアルキル基が好ましく、炭素数１以上４以下のアルキル基がより好ましい。ＲＡＥ１及びＲＡＥ２が表すアルキル基は、直鎖状、分岐状、又は、環状のいずれでもよいが、直鎖状、又は、分岐状が好ましい。
一般式（ＡＥ−１）及び（ＡＥ−２）中、ＲＡＥ１及びＲＡＥ２が表すポリオキシアルキル基［−（ＣｘＨ２Ｘ−Ｏ）ｙ−ＲＡ１］において、ＲＡ１が表すアルキル基は、炭素数１以上６以下のアルキル基が好ましく、炭素数１以上４以下のアルキル基がより好ましい。ＲＡ１が表すアルキル基は、直鎖状、分岐状、又は、環状のいずれでもよいが、直鎖状、又は、分岐状が好ましい。
【００９７】
一般式（ＡＥ−２）中、ＲＡＥ３が表すアルキレン基は、炭素数１以上６以下のアルキレン基が好ましく、炭素数１以上４以下のアルキレン基がより好ましい。アルキレン基は、直鎖状、分岐状、又は、環状のいずれでもよいが、直鎖状、又は、分岐状が好ましい。
【００９８】
一般式（ＡＥ−１）及び（ＡＥ−２）中、各符号が表す基は、置換基で置換されていてもよい。置換基としては、アルキル基、アリール基、ヒドロキシル基等が挙げられる。
【００９９】
アジピン酸エステルの分子量（又は重量平均分子量）は、２００以上５，０００以下が好ましく、３００以上２，０００以下がより好ましい。なお、重量平均分子量は、前述のセルロースアシレートの重量平均分子量の測定方法に準拠して測定された値である。
【０１００】
以下、アジピン酸エステル含有化合物の具体例を示すが、これに限られるわけではない。
【０１０１】
【表１】
2018024803.tif 000004
【０１０２】
−ポリエーテルエステル化合物−
ポリエーテルエステル化合物として具体的には、例えば、一般式（ＥＥ）で表されるポリエーテルエステル化合物が挙げられる。
【０１０３】
【化３】
2018024803.tif 000005
【０１０４】
一般式（ＥＥ）中、ＲＥＥ１、及びＲＥＥ２は、それぞれ独立に、炭素数２以上１０以下のアルキレン基を表す。ＡＥＥ１、及びＡＥＥ２はそれぞれ独立に、炭素数１以上６以下のアルキル基、炭素数６以上１２以下のアリール基、又は炭素数７以上１８以下のアラルキル基を表す。ｍは、１以上の整数を表す。
【０１０５】
一般式（ＥＥ）中、ＲＥＥ１が表すアルキレン基としては、炭素数３以上１０以下のアルキレン基が好ましく、炭素数３以上６以下のアルキレン基がより好ましい。ＲＥＥ１が表すアルキレン基は、直鎖状、分岐状、又は、環状のいずれであってもよいが、直鎖状が好ましい。
ＲＥＥ１が表すアルキレン基の炭素数を３以上にすると、樹脂組成物の流動性の低下が抑制され、熱可塑性が発現しやすくなる。ＲＥＥ１が表すアルキレン基の炭素数を１０以下又はＲＥＥ１が表すアルキレン基を直鎖状にすると、セルロースアシレートとの親和性が高まりやすくなる。このため、ＲＥＥ１が表すアルキレン基を直鎖状とし、且つ炭素数を上記範囲とすると、樹脂組成物の成形性が向上する。
これら観点から、特に、ＲＥＥ１が表すアルキレン基は、ｎ−ヘキシレン基（−（ＣＨ２）６−）が好ましい。つまり、ポリエーテルエステル化合物は、ＲＥＥ１としてｎ−ヘキシレン基（−（ＣＨ２）６−）を表す化合物であることが好ましい。
【０１０６】
一般式（ＥＥ）中、ＲＥＥ２が表すアルキレン基としては、炭素数３以上１０以下のアルキレン基が好ましく、炭素数３以上６以下のアルキレン基がより好ましい。ＲＥＥ２が表すアルキレン基は、直鎖状、分岐状、及び環状のいずれであってもよいが、直鎖状が好ましい。
ＲＥＥ２が表すアルキレン基の炭素数を３以上にすると、樹脂組成物の流動性の低下が抑制され、熱可塑性が発現しやすくなる。ＲＥＥ２が表すアルキレン基の炭素数を１０以下又はＲＥＥ２が表すアルキレン基を直鎖状にすると、セルロースアシレートとの親和性が高まりやすくなる。このため、ＲＥＥ２が表すアルキレン基を直鎖状とし、且つ炭素数を上記範囲とすると、樹脂組成物の成形性が向上する。
これら観点から、特に、ＲＥＥ２が表すアルキレン基は、ｎ−ブチレン基（−（ＣＨ２）４−）が好ましい。つまり、ポリエーテルエステル化合物は、ＲＥＥ２としてｎ−ブチレン基（−（ＣＨ２）４−）を表す化合物であることが好ましい。
【０１０７】
一般式（ＥＥ）中、ＡＥＥ１、及びＡＥＥ２が表すアルキル基は、炭素数１以上６以下のアルキル基であり、炭素数２以上４以下のアルキル基がより好ましい。ＡＥＥ１、及びＡＥＥ２が表すアルキル基は、直鎖状、分岐状、及び環式のいずれであってもよいが、分岐状が好ましい。
ＡＥＥ１、及びＡＥＥ２が表すアリール基は、炭素数６以上１２以下のアリール基であり、フェニル基、ナフチル基等の無置換アリール基、又はｔ−ブチルフェニル基、ヒドロキシフェニル基等の置換フェニル基が挙げられる。
ＡＥＥ１、及びＡＥＥ２が表すアラルキル基としては、−ＲＡ−Ｐｈで示される基である。ＲＡは、直鎖状又は分岐状の炭素数１以上６以下（好ましくは炭素数２以上４以下）のアルキレン基を表す。Ｐｈは、無置換フェニル基、又は直鎖状若しくは分岐状の炭素数１以上６以下（好ましくは炭素数２以上６以下）のアルキル基で置換された置換フェニル基を表す。アラルキル基として具体的には、例えば、ベンジル基、フェニルメチル基（フェネチル基）、フェニルプロピル基、フェニルブチル基等の無置換アラルキル基、又はメチルベンジル基、ジメチルベンジル基、メチルフェネチル基等の置換アラルキル基が挙げられる。
【０１０８】
ＡＥＥ１、及びＡＥＥ２の少なくとも一方は、アリール基又はアラルキル基を表すことが好ましい。つまり、ポリエーテルエステル化合物は、ＡＥＥ１、及びＡＥＥ２の少なくとも一方としてアリール基（好ましくはフェニル基）又はアラルキル基を表す化合物であることが好ましく、ＡＥＥ１、及びＡＥＥ２の双方としてアリール基（好ましくはフェニル基）又はアラルキル基を表す化合物であることが好ましい。
【０１０９】
次に、ポリエーテルエステル化合物の特性について説明する。
【０１１０】
ポリエーテルエステル化合物の重量平均分子量（Ｍｗ）は、４５０以上６５０以下が好ましく、５００以上６００以下がより好ましい。
重量平均分子量（Ｍｗ）を４５０以上にすると、ブリード（析出する現象）し難くなる。重量平均分子量（Ｍｗ）を６５０以下にすると、セルロースアシレートとの親和性が高まりやすくなる。このため、重量平均分子量（Ｍｗ）を上記範囲にすると、樹脂組成物の成形性が向上する。
なお、ポリエーテルエステル化合物の重量平均分子量（Ｍｗ）は、ゲルパーミエーションクロマトグラフ（ＧＰＣ）により測定される値である。具体的には、ＧＰＣによる分子量測定は、測定装置として東ソー社製、ＨＰＬＣ１１００を用い、東ソー製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行う。そして、重量平均分子量は、この測定結果から単分散ポリスチレン標準試料により作成した分子量校正曲線を使用して算出する。
【０１１１】
ポリエーテルエステル化合物の２５℃における粘度は、３５ｍＰａ・ｓ以上５０ｍＰａ・ｓ以下が好ましく、４０ｍＰａ・ｓ以上４５ｍＰａ・ｓ以下がより好ましい。
粘度を３５ｍＰａ・ｓ以上にすると、セルロースアシレートへの分散性が向上しやすくなる。粘度を５０ｍＰａ・ｓ以下にすると、ポリエーテルエステル化合物の分散の異方性が出現し難くなる。このため、粘度を上記範囲にすると、樹脂組成物の成形性が向上する。
なお、粘度は、Ｅ型粘度計により測定される値である。
【０１１２】
ポリエーテルエステル化合物の溶解度パラメータ（ＳＰ値）が、９．５以上９．９以下が好ましく、９．６以上９．８以下がより好ましい。
溶解度パラメータ（ＳＰ値）を９．５以上９．９以下にすると、セルロースアシレートへの分散性が向上しやすくなる。
溶解度パラメータ（ＳＰ値）は、Ｆｅｄｏｒの方法により算出された値である、具体的には、溶解度パラメータ（ＳＰ値）は、例えば、Ｐｏｌｙｍ．Ｅｎｇ．Ｓｃｉ．，ｖｏｌ．１４，ｐ．１４７（１９７４）の記載に準拠し、下記式によりＳＰ値を算出する。
式：ＳＰ値＝√（Ｅｖ／ｖ）＝√（ΣΔｅｉ／ΣΔｖｉ）
（式中、Ｅｖ：蒸発エネルギー（ｃａｌ／ｍｏｌ）、ｖ：モル体積（ｃｍ３／ｍｏｌ）、Δｅｉ：それぞれの原子又は原子団の蒸発エネルギー、Δｖｉ：それぞれの原子又は原子団のモル体積）
なお、溶解度パラメータ（ＳＰ値）は、単位として（ｃａｌ／ｃｍ３）１／２を採用するが、慣行に従い単位を省略し、無次元で表記する。
【０１１３】
以下、ポリエーテルエステル化合物の具体例を示すが、これに限られるわけではない。
【０１１４】
【表２】
2018024803.tif 000006
【０１１５】
〔その他の成分〕
その他の成分としては、例えば、難燃剤、相溶化剤、酸化防止剤、離型剤、耐光剤、耐候剤、着色剤、顔料、改質剤、ドリップ防止剤、帯電防止剤、加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミニウム、ボロンナイトライド等）などが挙げられる。これらの成分の含有量は、樹脂組成物全体に対してそれぞれ、０質量％以上５質量％以下であることが好ましい。ここで、「０質量％」とはその他の成分を含まないことを意味する。
【０１１６】
〔他の樹脂〕
本実施形態に係る樹脂組成物は、上記セルロースアシレート以外の他の樹脂を含有していてもよい。但し、他の樹脂は、樹脂組成物全体に占めるセルロースアシレートの比率が前述の範囲となる量とすることが好ましい。
他の樹脂としては、例えば、従来公知の熱可塑性樹脂が挙げられ、具体的には、ポリカーボネート樹脂；ポリプロピレン樹脂；ポリエステル樹脂；ポリオレフィン樹脂；ポリエステルカーボネート樹脂；ポリフェニレンエーテル樹脂；ポリフェニレンスルフィド樹脂；ポリスルホン樹脂；ポリエーテルスルホン樹脂；ポリアリーレン樹脂；ポリエーテルイミド樹脂；ポリアセタール樹脂；ポリビニルアセタール樹脂；ポリケトン樹脂；ポリエーテルケトン樹脂；ポリエーテルエーテルケトン樹脂；ポリアリールケトン樹脂；ポリエーテルニトリル樹脂；液晶樹脂；ポリベンズイミダゾール樹脂；ポリパラバン酸樹脂；芳香族アルケニル化合物、メタクリル酸エステル、アクリル酸エステル、及びシアン化ビニル化合物よりなる群から選ばれる１種以上のビニル単量体を、重合若しくは共重合させて得られるビニル系重合体若しくは共重合体樹脂；ジエン−芳香族アルケニル化合物共重合体樹脂；シアン化ビニル−ジエン−芳香族アルケニル化合物共重合体樹脂；芳香族アルケニル化合物−ジエン−シアン化ビニル−Ｎ−フェニルマレイミド共重合体樹脂；シアン化ビニル−（エチレン−ジエン−プロピレン（ＥＰＤＭ））−芳香族アルケニル化合物共重合体樹脂；塩化ビニル樹脂；塩素化塩化ビニル樹脂；などが挙げられる。これら樹脂は、１種を単独で用いてもよく、２種以上を併用してもよい。
【０１１７】
〔樹脂組成物の製造方法〕
本実施形態に係る樹脂組成物は、例えば、セルロースアシレートと、必要に応じて、可塑剤、その他の成分等と、を少なくとも含む混合物を溶融混練することにより製造される。ほかに、本実施形態に係る樹脂組成物は、例えば、上記成分を溶剤に溶解することによっても製造される。
溶融混練の手段としては公知の手段が挙げられ、具体的には例えば、二軸押出機、ヘンシェルミキサー、バンバリーミキサー、単軸スクリュー押出機、多軸スクリュー押出機、コニーダ等が挙げられる。
なお、混練の際の温度は、使用するセルロースアシレートの溶融温度に応じて決定すればよいが、熱分解と流動性の点から、例えば、１４０℃以上２４０℃以下が好ましく、１６０℃以上２００℃以下がより好ましい。
【０１１８】
（樹脂成形体）
以下、本実施形態に係る樹脂組成物を使用した樹脂成形体（以下「本実施形態に係る樹脂成形体」とも称する）について説明する。
【０１１９】
本実施形態に係る樹脂成形体は、本実施形態に係る樹脂組成物を含む。つまり、本実施形態に係る樹脂成形体は、本実施形態に係る樹脂組成物と同じ組成で構成されている。
具体的には、本実施形態に係る樹脂成形体は、本実施形態に係る樹脂組成物を成形して得られる。成形方法は、例えば、射出成形、押し出し成形、ブロー成形、熱プレス成形、カレンダ成形、コーティング成形、キャスト成形、ディッピング成形、真空成形、トランスファ成形などを適用してよい。
【０１２０】
本実施形態に係る樹脂成形体の成形方法は、形状の自由度が高い点で、射出成形が好ましい。すなわち、本実施形態に係る樹脂成形体は射出成形体であることが好ましい。射出成形については、樹脂組成物を加熱溶融し、金型に流し込み、固化させることで成形体が得られる。射出圧縮成形によって成形してもよい。
射出成形のシリンダ温度は、例えば１４０℃以上２４０℃以下であり、好ましくは１５０℃以上２２０℃以下であり、より好ましくは１６０℃以上２００℃以下である。射出成形の金型温度は、例えば３０℃以上１２０℃以下であり、４０℃以上８０℃以下がより好ましい。射出成形は、例えば、日精樹脂工業製ＮＥＸ５００、日精樹脂工業製ＮＥＸ１５０、日精樹脂工業製ＮＥＸ７００００、東芝機械製ＳＥ５０Ｄ等の市販の装置を用いて行ってもよい。
【０１２１】
本実施形態に係る樹脂成形体は、電子機器、・電気機器、事務機器、家電製品、自動車内装材、エンジンカバー、車体、容器などの用途に好適に用いられる。より具体的には、電子・電気機器や家電製品の筐体；電子機器、・電気機器や家電製品の各種部品；自動車の内装部品；ＣＤ−ＲＯＭやＤＶＤ等の収納ケース；食器；飲料ボトル；食品トレイ；ラップ材；フィルム；シート；などである。
【実施例】
【０１２２】
以下に実施例を挙げて本発明をさらに詳細に説明するが、本発明はこれらの実施例に制限されるものではない。なお、特に断りのない限り「部」は「質量部」を表す。
【０１２３】
（セルロースアシレートの合成）
＜セルロースアセテート（ＣＡ１）の合成＞
〔アシル化工程〕
セルロース粉末（日本製紙ケミカル社製、ＫＣフロックＷ５０、重合度＝１０２０）３ｋｇ、濃硫酸１５６ｇ（硫酸量＝１５０ｇ）、酢酸３０ｋｇ、無水酢酸６ｋｇを５０Ｌ反応容器に入れ、２０℃で４時間攪拌した。これにより、セルローストリアセテートを生成した。
【０１２４】
〔脱アシル化工程〕
得られた白色沈殿（セルローストリアセテート）と６ｋｇの酢酸を１０Ｌのテトラヒドロフラン中に入れ、５０℃に過熱して、８時間撹拌した。これにより、セルローストリアセテートの脱アシル化と共に解重合を進行させた。この溶液を２時間かけて３０Ｌの純水中に滴下し、白色沈殿（セルロースジアセテート）を得て、濾過でこれを分離した。
【０１２５】
〔洗浄工程〕
得られた白色粉末（セルロースジアセテート）を、フィルタープレス（栗田機械社製、ＳＦ（ＰＰ））を用い、純水にて電導度が５０μＳ以下になるまで洗浄後、乾燥した。
【０１２６】
−後処理工程−
乾燥後の白色粉末３ｋｇに２００ｇの酢酸カルシウムと３０Ｌの純水を加え、２５℃で２時間攪拌した後、ろ過し、得られた粉末を６０℃で７２時間乾燥し、セルロースアセテート（ＣＡ１）を２．５ｋｇ得た。
【０１２７】
＜セルロースアセテート（ＣＡ２）の合成＞
脱アシル化工程における反応溶液の純水への滴下時間２時間を３０分とした以外は、セルロースアセテート（ＣＡ１）と同様にしてセルロースアセテート（ＣＡ２）を得た。
【０１２８】
＜セルロースアセテート（ＣＡ３）の合成＞
脱アシル化工程における反応溶液の純水への滴下時間２時間を３時間とした以外は、セルロースアセテート（ＣＡ１）と同様にしてセルロースアセテート（ＣＡ３）を得た。
【０１２９】
＜セルロースアセテート（ＣＡ４）の合成＞
脱アシル化工程における５０℃での反応時間８時間を３時間とした以外は、セルロースアセテート（ＣＡ１）と同様にしてセルロースアセテート（ＣＡ４）を得た。
【０１３０】
＜セルロースアセテート（ＣＡ５）の合成＞
脱アシル化工程における５０℃での反応時間８時間を４時間とした以外は、セルロースアセテート（ＣＡ１）と同様にしてセルロースアセテート（ＣＡ５）を得た。
【０１３１】
＜セルロースアセテート（ＣＡ６）の合成＞
脱アシル化工程における５０℃での反応時間８時間を１０時間とした以外は、セルロースアセテート（ＣＡ１）と同様にしてセルロースアセテート（ＣＡ６）を得た。
【０１３２】
＜セルロースアセテート（ＣＡ７）の合成＞
脱アシル化工程における５０℃での反応時間８時間を１２時間とした以外は、セルロースアセテート（ＣＡ１）と同様にしてセルロースアセテート（ＣＡ７）を得た。
【０１３３】
＜セルロースアセテート（ＣＡ８）の合成＞
脱アシル化工程における反応温度５０℃を３０℃とした以外は、セルロースアセテート（ＣＡ１）と同様にしてセルロースアセテート（ＣＡ８）を得た。
【０１３４】
＜セルロースアセテート（ＣＡ９）の合成＞
脱アシル化工程における反応温度５０℃を４０℃とした以外は、セルロースアセテート（ＣＡ１）と同様にしてセルロースアセテート（ＣＡ９）を得た。
【０１３５】
＜セルロースアセテート（ＣＡ１０）の合成＞
脱アシル化工程における反応温度５０℃を５５℃とした以外は、セルロースアセテート（ＣＡ１）と同様にしてセルロースアセテート（ＣＡ１０）を得た。
【０１３６】
＜セルロースアセテート（ＣＡ１１）の合成＞
脱アシル化工程における反応温度５０℃を６０℃とした以外は、セルロースアセテート（ＣＡ１）と同様にしてセルロースアセテート（ＣＡ１１）を得た。
【０１３７】
＜セルロースプロピオネート（ＣＰ１）の合成＞
アシル化工程において、無水酢酸６ｋｇを用いたところを、無水プロピオン酸１２．５ｋｇと変更した以外は、セルロースアセテート（ＣＡ１）と同様にして、セルロースプロピオネート（ＣＰ１）を得た。
【０１３８】
＜セルロースアセテート（ＣＡ１２）の合成＞
脱アシル化工程における反応溶液の純水への滴下時間２時間を１５分とした以外は、セルロースアセテート（ＣＡ１）と同様にしてセルロースアセテート（ＣＡ１２）を得た。
【０１３９】
＜セルロースアセテート（ＣＡ１３）の合成＞
脱アシル化工程における反応溶液の純水への滴下時間を２時間を３時間３０分とした以外は、セルロースアセテート（ＣＡ１）と同様にしてセルロースアセテート（ＣＡ１３）を得た。
＜セルロースアセテート（ＣＡ１３−１）の合成＞
脱アシル化工程において１０Ｌのテトラヒドロフランを用いる代わりに、９ｋｇのジメチルスルホキシドを用いた以外は（ＣＡ１）と同様にして（ＣＡ１３−１）を得た。
＜セルロースアセテート（ＣＡ１３−２）の合成＞
脱アシル化工程において１０Ｌのテトラヒドロフランを用いる代わりに、１０Ｌの純水を用いた以外は（ＣＡ１）と同様にして（ＣＡ１３−２）を得た。
【０１４０】
＜セルロースアセテート（ＣＡ１４〜ＣＡ１６）の準備＞
下記市販のセルロースアセテートをＣＡ１４〜ＣＡ１６として準備した。
ＣＡ１４：（株）ダイセル製、Ｌ５０
ＣＡ１５：イーストマンケミカル社製、ＣＡ３９８−３
ＣＡ１６：（株）ダイセル製、ＬＴ−５５
【０１４１】
＜セルロースアセテート（ＣＡ１７〜１８）の合成＞
特開２００９−１６１７０１の実施例１および実施例７に記載の合成方法で、それぞれセルロースアセテート（ＣＡ１７）〜（ＣＡ１８）を合成した。
【０１４２】
＜セルロースアシレートの物性＞
得られた各セルロースアシレートの物性（重合度、置換度、体積平均粒径）について、既述の方法に従って測定した。その結果を表３に示す。
【０１４３】
＜アジピン酸エステル含有化合物の準備＞
市販のアジピン酸エステル含有化合物（大八化学社製、Ｄａｉｆａｔｔｙ１０１）を化合物ＡＥ１として準備した。
【０１４４】
（実施例、比較例）
表４に示す仕込み組成比で、シリンダ温度を調整し、２軸混練装置（東芝機械社製、ＴＥＸ４１ＳＳ）にて混練を実施し、樹脂組成物（ペレット）を得た。
得られたペレットについて、射出成形機（日精樹脂工業社製、ＮＥＸ１４０ＩＩＩ）を用い、射出ピーク圧力が１８０ＭＰａを越えないシリンダ温度で、Ｄ１及びＤ２試験片（測定部寸法：幅６０×６０ｍｍ／厚さ１ｍｍのＤ１試験片及び幅６０×６０ｍｍ／厚さ２ｍｍのＤ２試験片）を成形した。シリンダ温度については表４に示した。
なお、アジピン酸エステル含有化合物を含有しない樹脂組成物を使用した実施例又は比較例については、表４中のアジピン酸エステル含有化合物の欄に「−」と記載した。
【０１４５】
＜射出成形後の着色評価＞
下記の方法により全光線透過率の測定及び色相評価を行い、着色の評価とした。評価結果を表４に示す。
得られたＤ１及びＤ２試験片の全光線透過率を分光ヘイズメーター（日本電色工業社製、ＳＨ７０００）にて測定した。
また、得られたＤ２試験片の色相を明度Ｌ＊値を代表値として色彩色差計（ＣＲ４１０、コニカミノルタ社製）により行った。
【０１４６】
以下、実施例及び比較例の詳細について、表３及び表４に一覧にして示す。
【０１４７】
【表３】
2018024803.tif 000007
【０１４８】
【表４】
2018024803.tif 000008
【０１４９】
上記結果から、本実施例では、比較例に比べ、高温の射出成形を行っても、試験片の全光線透過率が高く、着色が抑制されていることがわかる。
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
レーザー回折式粒度分布測定装置を用いて測定した体積平均粒径Ｄ５０が、７２μｍ以上１００μｍ以下であり、重合度が１３１以上３５０以下であり、置換度が２．１以上２．６以下である、セルロースアシレート。
【請求項２】
重合度が２２１以上３３５以下である、請求項１に記載のセルロースアシレート。
【請求項３】
置換度が２．２以上２．５以下である、請求項１又は２に記載のセルロースアシレート。
【請求項４】
重量平均分子量が３４，２００以上８９，６００以下である、請求項１〜請求項３のいずれか１項に記載のセルロースアシレート。
【請求項５】
アセチル基を含む、請求項１〜請求項４のいずれか１項に記載のセルロースアシレート。
【請求項６】
硫酸の存在下でセルロースをアシル化するアシル化工程と、
スルホキシド系溶媒、ホルムアミド系溶媒、アセトアミド系溶媒、ピロリドン系溶媒、フェノール系溶媒、エーテル系溶媒、塩素系溶媒、ヘキサメチルホスホルアミド、又はγ−ブチロラクトンである極性溶媒中、酢酸の存在下で前記アシル化したセルロースを脱アシル化する脱アシル化工程と、を有する
請求項１〜請求項５のいずれか１項に記載のセルロースアシレートの製造方法。
【請求項７】
前記脱アシル化工程において、前記アシル化したセルロースの解重合を行う、請求項６に記載のセルロースアシレートの製造方法。
【請求項８】
前記極性溶媒が、ジメチルスルホキシド、ジエチルスルホキシド、Ｎ，Ｎ−ジメチルホルムアミド、Ｎ，Ｎ−ジエチルホルムアミド、Ｎ，Ｎ−ジメチルアセトアミド、Ｎ，Ｎ−ジエチルアセトアミド、Ｎ−メチル−２−ピロリドン、Ｎ−ビニル−２−ピロリドン、フェノール、ｏ−、ｍ−、又はｐ−クレゾール、キシレノール、ハロゲン化フェノール、カテコール、テトラヒドロフラン、ジオキサン、ジオキソラン、クロロホルム、塩化メチレン、ヘキサメチルホスホルアミド、又は、γ−ブチロラクトンである、請求項６又は請求項７に記載のセルロースアシレートの製造方法。
【請求項９】
請求項１〜請求項５のいずれか１項に記載のセルロースアシレートを含む
樹脂組成物。
【請求項１０】
アジピン酸エステル含有化合物を含む、請求項９に記載の樹脂組成物。
【請求項１１】
請求項９又は請求項１０に記載の樹脂組成物を含有する樹脂成形体。
【請求項１２】
前記樹脂成形体が射出成形体である請求項１１に記載の樹脂成形体。
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
レーザー回折式粒度分布測定装置を用いて測定した体積平均粒径Ｄ５０が、７２μｍ以上１００μｍ以下であり、重合度が１３１以上３５０以下であり、置換度が２．１以上２．６以下である、セルロースアシレート。
【請求項２】
重合度が２２１以上３３５以下である、請求項１に記載のセルロースアシレート。
【請求項３】
置換度が２．２以上２．５以下である、請求項１又は２に記載のセルロースアシレート。
【請求項４】
重量平均分子量が３４，０００以上９０，０００以下である、請求項１〜請求項３のいずれか１項に記載のセルロースアシレート。
【請求項５】
アセチル基を含む、請求項１〜請求項４のいずれか１項に記載のセルロースアシレート。
【請求項６】
請求項１〜請求項５のいずれか１項に記載のセルロースアシレートを含む
樹脂組成物。
【請求項７】
アジピン酸エステル含有化合物を含む、請求項６に記載の樹脂組成物。
【請求項８】
請求項６又は請求項７に記載の樹脂組成物を含有する樹脂成形体。
【請求項９】
前記樹脂成形体が射出成形体である請求項８に記載の樹脂成形体。
【手続補正３】
【補正対象書類名】明細書
【補正対象項目名】０００１
【補正方法】変更
【補正の内容】
【０００１】
本発明は、セルロースアシレート、樹脂組成物、及び、樹脂成形体に関する。
【手続補正４】
【補正対象書類名】明細書
【補正対象項目名】０００８
【補正方法】変更
【補正の内容】
【０００８】
請求項１に係る発明は、以下の通りである。
レーザー回折式粒度分布測定装置を用いて測定した体積平均粒径Ｄ５０が、７２μｍ以上１００μｍ以下であり、重合度が１３１以上３５０以下であり、置換度が２．１以上２．６以下である、セルロースアシレート。
【手続補正５】
【補正対象書類名】明細書
【補正対象項目名】０００９
【補正方法】変更
【補正の内容】
【０００９】
請求項２に係る発明は、以下の通りである。
重合度が２２１以上３３５以下である、請求項１に記載のセルロースアシレート。
【手続補正６】
【補正対象書類名】明細書
【補正対象項目名】００１０
【補正方法】変更
【補正の内容】
【００１０】
請求項３に係る発明は、以下の通りである。
置換度が２．２以上２．５以下である、請求項１又は２に記載のセルロースアシレート。
【手続補正７】
【補正対象書類名】明細書
【補正対象項目名】００１１
【補正方法】変更
【補正の内容】
【００１１】
請求項４に係る発明は、以下の通りである。
重量平均分子量が３４，０００以上９０，０００以下である、請求項１〜請求項３のいずれか１項に記載のセルロースアシレート。
【手続補正８】
【補正対象書類名】明細書
【補正対象項目名】００１２
【補正方法】変更
【補正の内容】
【００１２】
請求項５に係る発明は、以下の通りである。
アセチル基を含む、請求項１〜請求項４のいずれか１項に記載のセルロースアシレート。
【手続補正９】
【補正対象書類名】明細書
【補正対象項目名】００１３
【補正方法】変更
【補正の内容】
【００１３】
請求項６に係る発明は、以下の通りである。
請求項１〜請求項５のいずれか１項に記載のセルロースアシレートを含む
樹脂組成物。
【手続補正１０】
【補正対象書類名】明細書
【補正対象項目名】００１４
【補正方法】変更
【補正の内容】
【００１４】
請求項７に係る発明は、以下の通りである。
アジピン酸エステル含有化合物を含む、請求項６に記載の樹脂組成物。
【手続補正１１】
【補正対象書類名】明細書
【補正対象項目名】００１５
【補正方法】変更
【補正の内容】
【００１５】
請求項８に係る発明は、以下の通りである。
請求項６又は請求項７に記載の樹脂組成物を含有する樹脂成形体。
【手続補正１２】
【補正対象書類名】明細書
【補正対象項目名】００１６
【補正方法】変更
【補正の内容】
【００１６】
請求項９に係る発明は、以下の通りである。
前記樹脂成形体が射出成形体である請求項８に記載の樹脂成形体。
【手続補正１３】
【補正対象書類名】明細書
【補正対象項目名】００１７
【補正方法】削除
【補正の内容】